Brevet FR2958659A1 — publié le 20111014

TRAITEMENT D'UNE CANNE CHAUFFANTE DESTINEE A UN PRESSURISEUR DU CIRCUIT PRIMAIRE D'UN REACTEUR NUCLEAIRE Domaine de l'invention L'invention concerne les cannes chauffantes pour un pressuriseur d'un circuit primaire de réacteur nucléaire à eau sous pression. Etat de la technique Une canne chauffante, pour un tel pressuriseur de circuit primaire, comprend habituellement une enveloppe externe métallique de forme cylindrique allongée (par exemple de 22 mm de diamètre sur 2 m environ de long) dite « gaine », et un organe de chauffage monté à l'intérieur de la gaine. De telles cannes sont montées sur une partie inférieure du pressuriseur, comme expliqué en détails dans le document FR-2 895 206, et sont immergées dans l'eau du circuit primaire que comporte le pressuriseur. Elles sont mises en service pour augmenter la pression de fonctionnement du circuit primaire. On comprendra ainsi que les cannes sont sollicitées en service et subissent en particulier une contrainte thermique qui, associée à une contrainte d'écrouissage décrite plus loin, provoque potentiellement une corrosion sous contrainte. Problèmes posés En effet, des incidents ont révélé que des fuites pouvaient se produire sur les cannes chauffantes de l'état de la technique. En particulier, la gaine d'une canne peut se fissurer, de telle sorte que l'intérieur de la canne est mis en communication avec l'eau qui se trouve dans le pressuriseur. Il s'ensuit une détérioration possible de l'organe de chauffage de la canne, la perte de fonctionnement de la canne, voire la fuite de l'eau sous pression vers l'extérieur du pressuriseur, à travers l'espace intérieur de la canne. Par conséquent, il est recherché une solution pour limiter les risques de fissures de la gaine, dus en particulier à la corrosion sous contrainte que subit la gaine. Il a été proposé dans le document précité FR-2 895 206 une solution visant à déposer par électrolyse un revêtement de protection en nickel sur la surface extérieure de la gaine. Toutefois, cette solution d'ajout de matière n'est pas totalement sûre, un risque d'élimination de la couche de nickel sous l'effet de chocs ou de frottement n'étant pas exclu, et n'est pas applicable sur des cannes chauffantes déjà fabriquées. De plus, elle est longue à mettre en oeuvre. La présente invention vient améliorer la situation. Présentation générale de l'invention Elle propose à cet effet un traitement des cannes en vue de diminuer les risques de fissures précités. Le traitement prévu au sens de l'invention est, de manière générale, un traitement thermique des cannes pour recristalliser au moins la surface externe de la gaine. Ainsi, la présente invention vise un procédé de traitement d'une canne chauffante destinée à être mise en service dans un pressuriseur du circuit primaire d'un réacteur nucléaire. La canne chauffante comporte un organe de chauffage logé dans une gaine sensiblement cylindrique. Cette gaine comporte une surface extérieure susceptible de subir, au moins en partie, une corrosion sous contrainte, pendant la mise en service de la canne. En particulier, la gaine comportant un matériau de type acier, par exemple de type acier inoxydable austénitique écroui, le procédé au sens de l'invention comporte une étape de traitement thermique de la surface externe au moins de la gaine, pour recristalliser au moins en superficie le matériau de la gaine. Le matériau ainsi recristallisé n'est pas sensible au phénomène de corrosion sous contrainte par rapport aux cannes de l'état de l'art, sans se détériorer, ce qui limite les risques de fissures et finalement augmente la durée de vie des cannes. 30 Préférentiellement, le traitement thermique est un traitement de chauffage par induction appliqué à partir de la surface externe de la gaine. On vise en particulier un traitement thermique comportant une élévation en température à la surface extérieure de la gaine comprise dans une gamme de 800°C à 1100°C et préférentiellement entre 900°C et 1050°C. En appliquant un traitement thermique par induction, l'élévation de température de l'organe de chauffage résultant du traitement thermique est avantageusement limitée à une valeur maximale de 900°C, ce qui permet de conserver les propriétés conductrices et résistives de l'organe de chauffage. Dans un exemple de réalisation décrit en détails ci-après, le traitement de chauffage par induction consiste à appliquer un courant alternatif dans le bobinage d'un inducteur entourant la surface extérieure de la gaine. La fréquence du courant alternatif peut être choisie et préférentiellement elle est d'au moins 100 kHz. Plus la fréquence est élevée et plus l'énergie transmise à la gaine par induction est concentrée sur une faible épaisseur de la gaine selon un effet dit « de peau ». Cette valeur de fréquence est donnée dans un contexte où le bobinage d'induction a un diamètre de 30 à 50 mm et pour une gaine dont le diamètre est de l'ordre de 20 à 25 mm. L'inducteur est disposé autour de la canne et, en particulier, un déplacement relatif de l'inducteur par rapport à la canne est préférentiellement appliqué, au moins en translation le long de la canne. Dans un exemple de réalisation, la vitesse du déplacement en translation est comprise entre 100 et 900 mm par minute, pour une puissance injectée par induction comprise entre 1 et 50 kW. Préférentiellement, l'inducteur est du type solénoïdal. Dans un mode de réalisation, on peut prévoir en outre une injection de gaz inerte sur la surface externe de la gaine pour éviter une oxydation suite au traitement thermique. Après le traitement thermique, on peut appliquer aussi un refroidissement par soufflerie de fluide (par exemple de l'air) sur la surface extérieure de la gaine. La présente invention vise aussi une canne chauffante, en tant que telle, obtenue par le procédé au sens de l'invention. En particulier, la gaine de la canne comporte au moins en sa surface extérieure une épaisseur de matériau recristallisé. Cette épaisseur est préférentiellement supérieure ou de l'ordre de 1 mm. On entend ici par «matériau recristallisé » le fait que le traitement thermique appliqué contribue à régénérer des grains fortement déformés, à dureté élevée, en des grains équi-axes de dureté faible ou moyenne. Ainsi, une trace du procédé de l'invention sur la canne consiste en ce que la dureté de la gaine en sa superficie externe est plus faible que pour une canne classique de l'état de l'art. Typiquement, une dureté équivalente à une valeur inférieure ou égale à environ 250 Vickers peut être mesurée sur la surface extérieure de la gaine d'une canne traitée au sens de l'invention. Comme expliqué ci-après, initialement, l'organe de chauffage est monté dans la gaine de la canne par sertissage, la surface externe de la gaine étant martelée. Il s'en suit un écrouissage de la surface externe de la gaine. Comme on le verra ci-après, il existe un effet synergique entre l'écrouissage et le traitement thermique au sens de l'invention. Il pourra être observé alors sur une canne, avant le traitement thermique au sens de l'invention, des traces d'écrouissage par martelage en particulier sur la surface extérieure de la gaine. Avantageusement, les conséquences de cet écrouissage (notamment en termes de tenue à la corrosion sous contrainte) disparaissent globalement après le traitement de l'invention. Avantages apportés par l'invention Ainsi, le traitement thermique choisi au sens de l'invention est préférentiellement un traitement par induction, en visant à favoriser une recristallisation du matériau dans lequel est réalisée la gaine, en particulier à la surface externe de la gaine. A titre d'exemple non limitatif, ce matériau de la gaine peut être typiquement un acier austénitique (comportant essentiellement du fer, 16 à 20% de chrome et 8 à 14% de nickel, ainsi que du carbone (moins de 1%) et éventuellement du molybdène, du niobium ou du titane). Il a été en effet observé que le risque de corrosion de la gaine d'une canne peut être lié à son mode de fabrication par martelage, provoquant un écrouissage important du métal, en particulier à la surface extérieure de la gaine. On a représenté sur la figure 3 une observation agrandie de la surface SUR de la gaine d'une canne, montrant en particulier des grains très écrouis à proximité de la surface externe SUR de la gaine. Pour cette première raison, un traitement thermique par induction est avantageux car, en principe, il favorise d'abord une élévation de température en particulier à la surface externe du matériau traité par induction. Le traitement par induction est avantageux aussi au moins pour une deuxième raison : il est suspecté qu'un traitement thermique global (à environ 1050°C pour recristalliser la gaine d'une canne) puisse détériorer les propriétés électriques de la canne et notamment de l'organe de chauffage monté à l'intérieur de la gaine. Par conséquent, un traitement thermique de surface seulement de la canne, et en particulier de la gaine, sélectivement, est préféré dans une mise en oeuvre de l'invention. Un traitement thermique par induction est donc adéquat. Ainsi, un traitement par induction, avantageusement de la surface de la gaine, permet d'améliorer les défauts de morphologie (plastification importante, dislocations et contraintes locales) à la surface de la gaine, liés notamment à l'écrouissage de la gaine de la canne. Par ailleurs, l'énergie (donc la température) à apporter pour recristalliser un acier écroui est plus faible que pour un acier non écroui. Par exemple, alors qu'un acier non écroui présente un début de recristallisation à 1050°C, le même acier écroui superficiellement ne nécessite qu'une élévation de température plus basse, par exemple de 960°C en considérant par ailleurs que toute la surface de cet acier n'est pas écrouie et que l'écrouissage n'est pas homogène sur toute l'épaisseur de la gaine. Ce constat permet alors d'abaisser la température à appliquer à la gaine pour sa recristallisation et donc d'abaisser aussi la température que doit subir l'organe de chauffage à l'intérieur de la gaine. Brève description des dessins D'autres avantages et caractéristiques de l'invention apparaîtront à la lecture de la description détaillée ci-après d'exemples de réalisation non limitatifs, ainsi qu'à l'examen des dessins annexés sur lesquels : - la figure 1 représente une vue en coupe d'une canne, montrant en particulier l'intérieur d'une canne au sens de l'invention ; - la figure 2 représente un détail de la figure 1, avec en particulier différents points en lesquels la température liée au traitement par induction est estimée selon les graphes des figures 4 et 5 ; - la figure 3 représente une observation en microscopie de la surface de la gaine d'une canne ; - la figure 4 est un graphe d'estimation du profil de températures en fonction du temps en différents points de la canne dont le détail est représenté sur la figure 2, dans des conditions de traitement par induction à une fréquence de 300 kHz, avec un inducteur à deux spires de 2000 ampères et un arrêt de chauffage à 4,6 secondes, sans maintien ; - la figure 5 est un graphe d'estimation du profil de températures en différents points de la canne dont le détail est représenté sur la figure 2, dans des conditions de traitement par induction à une fréquence de 200 kHz, avec un inducteur à deux spires de 3000 ampères et sans maintien ; - la figure 6 représente très schématiquement une installation pour la mise en oeuvre du procédé. Description d'exemples de réalisation On se réfère tout d'abord à la figure 1 sur laquelle on a représenté la partie de la canne destinée à être immergée dans un pressuriseur. Elle comporte alors une gaine 5 de forme cylindrique, en acier inoxydable. On comprendra ainsi que le procédé s'applique à toute canne dont la gaine est réalisée dans la famille générale des « aciers inoxydables » (sans limitation particulière de la proportion d'alliages formant cet acier). L'âme centrale de la canne comporte un mandrin 2, habituellement en cuivre, à l'intérieur de la gaine 5, selon l'axe central de la gaine, ainsi qu'un fil chauffant 1 enroulé autour du mandrin 2 en spirale et interposé entre le mandrin 2 et la gaine 5. Ce fil chauffant constitue l'organe de chauffage précité dans la présentation générale de l'invention ci-avant. Le fil chauffant 1 comprend une âme métallique résistive, électriquement conductrice 3, par exemple en cuivre ou en alliage nickel-chrome. Un enrobage métallique de protection en acier 6 (voir en particulier le détail de la figure 2) entoure l'âme 3. L'enrobage 6 est isolé électriquement de l'âme 3 par un isolant 4 par exemple de la magnésie (MgO). Le fil chauffant 1, enroulé autour du mandrin 2 en formant des spires jointives, est destiné à être raccordé à un connecteur relié électriquement à un générateur électrique faisant circuler un courant électrique dans le fil conducteur 1. Des détails sur la connexion d'une telle canne chauffante et sa mise en oeuvre dans le circuit primaire d'un réacteur nucléaire sont décrits dans la publication FR-2 895 206. En référence maintenant à la figure 2, l'épaisseur de la gaine 5 (entre les points A et C) est, dans un exemple de réalisation aucunement limitatif, de 2,45 mm. L'épaisseur de l'enrobage de protection 6 du fil chauffant 1 est de 0,5 mm (entre les points C et D de la figure 2). L'épaisseur de la garniture de magnésie 4 est de 0,4 mm (entre les points D et E de la figure 2). Ainsi, on comprendra que la représentation des figures 1 et 2 n'est pas nécessairement à l'échelle. Enfin, le diamètre de l'âme conductrice 3 du fil chauffant est d'environ 1,5 mm (entre les points E et F). Par ailleurs, les éléments qu'enveloppe la gaine 5 sont sertis dans la gaine selon une étape de rétreint de la gaine par martelage, qui génère d'ailleurs la contrainte mécanique susceptible d'affecter la tenue à la corrosion sous contrainte. Après rétreint, la gaine 5 est en contact serré avec les spires 1 de l'élément chauffant, comme illustré notamment sur la figure 2. Selon une première série d'essais réalisés, il a été recherché une élévation de température d'environ 1050°C de la surface extérieure de la gaine 5, en vue de sa recristallisation. En référence à la figure 4, il a été estimé que la surface externe de la gaine (courbe A) présentait un pic d'élévation en température de 1050°C, favorable à la recristallisation. Au point J, correspondant à environ 83% de la puissance reçue par induction (« effet de peau» connu dans le traitement par induction), l'élévation de température est d'environ 1000°C. En particulier, la courbe B montre le profil de température à 1,5 mm de la surface extérieure de la gaine (au point B de la figure 2). Or, il s'est avéré qu'une élévation de température simplement à 900°C permettait déjà une recristallisation du matériau de la gaine. Ainsi, cette première série d'essais a permis de recristalliser pratiquement l'intégralité de la gaine, y compris en volume. On observe néanmoins, sur la courbe portant la référence E, que la température de l'âme 3 du fil chauffant n'excède pas 800°C, ce qui permet de préserver les propriétés conductrices de l'âme 3 du fil chauffant, en garantissant alors que le traitement au sens de l'invention n'apporte aucune détérioration du contenu de la canne. Globalement, il est recherché une élévation de température de la surface extérieure de la gaine dans une gamme de 800°C à 1100°C, et préférentiellement de 900°C à 1050°C, gamme de températures suffisante pour recristalliser le matériau de la gaine. A cette contrainte s'ajoute une élévation de température maximale de la magnésie 4 limitée à 850°C (au point D de la figure 2), pour garantir une élévation de température inférieure de l'âme 3 du fil chauffant. Pour respecter ces contraintes, on choisit avantageusement un ensemble de paramètres de l'induction parmi au moins : - la fréquence f(Hz) du courant alternatif circulant dans les spires de l'inducteur (référence IND de la figure 6), étant entendu que plus cette fréquence est élevée et plus l'énergie reçue par induction est confinée en superficie de la gaine 5 (par effet de peau), - la puissance P (W) ou de façon équivalente l'ampérage du courant pour la fréquence choisie, - la durée d'application du traitement thermique, représentée dans l'exemple de la figure 6 par une vitesse V(mm/min) de déplacement relatif de l'inducteur IND par rapport à la gaine 5 de la canne. Bien entendu, plus la vitesse de l'inducteur par rapport à la canne est basse, et plus l'élévation en température est élevée. On relève alors ces différents effets sur la figure 5 qui représente une estimation des élévations en température pour une vitesse de défilement plus élevée, mais avec une densité de puissance plus élevée. On relèvera ici que l'interface entre l'enrobage de protection du fil chauffant et la magnésie (point D) subit une élévation de température inférieure à 750°C. Selon l'ensemble des essais réalisés, il s'avère que la fréquence du courant alternatif à prévoir est préférentiellement supérieure à 150 kHz, de manière à préserver la magnésie 4 et/ou l'âme conductrice 3 du fil chauffant 1, en limitant l'élévation de température à une valeur seuil de l'ordre de 800 à 900°C. La puissance injectée peut être dans une gamme de 1 à 50 kW. La vitesse du mouvement relatif de l'inducteur IND par rapport à la canne peut être comprise dans une gamme de 100 à 900 mm/min. Dans ces conditions, il est préférable de prévoir un inducteur solénoïdal, ayant un diamètre interne de 30 à 50 mm, étant entendu que le diamètre de la canne est, dans un exemple de réalisation donné, de 22 mm. Préférentiellement, comme représenté sur la figure 6, la canne, pendant le traitement thermique, est mise en rotation (flèche R) autour de son axe central pour homogénéiser le traitement thermique appliqué à la gaine. Bien entendu, les paramètres du traitement par induction tels que, notamment, la fréquence, la puissance, la vitesse de défilement sont réglables dans l'installation de traitement représentée sur la figure 6 en fonction des dimensions précises des éléments constituant la canne, en fonction de leur matériau, ou autres contraintes. On comprendra, de façon générale, que l'effet recherché dans le traitement par induction est de créer un champ magnétique alternatif (à l'aide de courants alternatifs circulant dans l'inducteur) pour générer des courants induits à la surface externe de la gaine de la canne. Ces courants induits chauffent instantanément la zone où ils se produisent. En revanche, les éléments intérieurs de la canne tels que la surface interne de la gaine, et en particulier le fil chauffant 1 et le mandrin 2 ne sont, en principe, chauffés que par conduction thermique (comme l'illustrent bien les courbes E à I des figures 4 et 5). On comprendra ainsi que l'épaisseur de traitement est finalement fonction de la valeur de la fréquence choisie (pour l'effet de peau) et du temps de traitement, ou de manière équivalente de la vitesse de défilement de l'inducteur par rapport à la canne (par conduction thermique). Il s'ensuit alors une recristallisation de la surface externe, au moins, de la gaine 5 de la canne. Cette recristallisation se constate notamment par le fait que le matériau devient plus mou lorsqu'il est recristallisé. On peut mesurer typiquement une dureté inférieure ou égale à environ 250 Vickers par une mesure de pénétration par un diamant conique à une pression de 5 kg sur la surface externe de la gaine 5 d'une canne traitée par le procédé au sens de l'invention. L'épaisseur de la gaine recristallisée est d'au moins 1 mm. 20 Ainsi, on comprendra qu'une trace du procédé au sens de l'invention sur la canne traitée consiste à mesurer une dureté inférieure ou égale à environ 250 Vickers, voire inférieure à 240 Vickers, par exemple sur au moins 1 mm d'épaisseur à compter de la surface extérieure de la gaine 5 de la canne. On a représenté sur la figure 6 une soufflerie S de fluide sur la canne, immédiatement après le traitement par induction. On peut prévoir en effet un refroidissement (par exemple par de l'air) pour diminuer la température des éléments constituant la canne, après recristallisation de la gaine. On abaisse ainsi la température dans les fins de courbe, tel que représenté sur les figures 4 et 5. On peut prévoir aussi de protéger de l'oxydation (après élévation en température) la canne par la mise en place d'un moufle (manchon en quartz autour de la canne) et pour injecter un gaz inerte (par exemple, de l'argon, de l'hélium, ou possiblement de l'azote). Ce moufle injectant un gaz inerte (non représenté sur la figure 6) peut intervenir entre l'inducteur IND et la soufflerie d'air S dans le schéma représenté. En variante, le traitement thermique peut être réalisé dans un coffret sous atmosphère d'un gaz inerte pour éviter l'oxydation superficielle de la gaine. De manière plus générale, la présente invention ne se limite pas aux exemples de réalisation donnés ci-avant; elle s'étend à d'autres variantes. Ainsi, la soufflerie d'air S représentée sur la figure 6 pour le refroidissement de la 25 canne peut être simplement supprimée. En outre, l'application de gaz inerte sur la gaine est aussi optionnelle. En effet, du fait de la faible durée de traitement, l'oxydation possible de la canne reste limitée. On observe tout au plus un léger bleuissement de la surface extérieure de la gaine 5. Cette 30 oxydation peut simplement être supprimée par un décapage final (étape déjà prévue et mise en oeuvre dans le procédé de fabrication général des cannes). Lors de cette étape de décapage, la faible couche d'oxydation formée par le traitement par induction est éliminée, ce qui permet d'éviter de prévoir une soufflerie de gaz inerte ou d'appliquer le traitement thermique dans une chambre de gaz inerte comme décrit ci-avant. Par ailleurs, comme indiqué ci-avant, les valeurs d'élévation en température données dans les exemples des figures 4 et 5 admettent de nombreuses variantes. De manière générale, on peut retenir que la recristallisation de la gaine pouvant s'effectuer entre 800 et 1100°C, les conditions de traitement par induction visent à élever d'autant la température de la surface extérieure de la gaine, en cherchant à limiter l'élévation en température du fil chauffant à environ 900°C au maximum. Par ailleurs, il est préférable aussi que l'élévation de température de la surface extérieure de la gaine n'excède pas une valeur seuil, par exemple supérieure à 1100°C, ou que la durée du traitement thermique soit limitée aussi à une valeur seuil, pour ne pas favoriser ce qui est appelé « recristallisation secondaire » et qui globalement se traduit par une inhomogénéité des tailles de grains cristallins, fragilisant le matériau. En outre, comme expliqué ci-avant, si la surface extérieure de la gaine est globalement écrouie, l'élévation de température au maximum en surface de la gaine (pic de la courbe A de la figure 4 ou 5) peut être abaissée en-dessous de 1000°C, par exemple à 960°C. Plus généralement, on a décrit ci-avant à titre d'exemple un traitement thermique par induction mais l'invention s'applique à tout type de traitement thermique capable de limiter sélectivement l'élévation de température à la gaine de la canne principalement. Par exemple, un chauffage par balayage laser sur la surface de la gaine peut être envisagé. REVENDICATIONS1. Procédé de traitement d'une canne chauffante destinée à être mise en service dans un pressuriseur du circuit primaire d'un réacteur nucléaire, la canne chauffante comportant un organe de chauffage (1) logé dans une gaine (5) sensiblement cylindrique, ladite gaine comportant une surface extérieure susceptible de subir, au moins en partie, une corrosion sous contrainte, pendant la mise en service de la canne, ladite gaine comportant un matériau de type acier, caractérisé en ce que le procédé comporte une étape de traitement thermique de la surface externe au moins de ladite gaine pour recristalliser au moins en superficie le matériau de la gaine. 2. Procédé selon la revendication 1, caractérisé en ce que le traitement thermique est un traitement de chauffage par induction appliqué à partir de la surface externe de la gaine. 3. Procédé selon la revendication 2, caractérisé en ce que le traitement thermique comporte une élévation en température à la surface extérieure de la gaine comprise dans une gamme de 800°C à 1100°C et préférentiellement entre 900°C et 1050°C. 4. Procédé selon la revendication 3, caractérisé en ce que l'élévation de température de l'organe de chauffage résultant du traitement thermique est limitée à une valeur maximale de 900°C. 5. Procédé selon l'une des revendications 3 et 4, caractérisé en ce qu'une fréquence de courant alternatif appliqué dans un bobinage inducteur pour le traitement de recristallisation par induction est d'au moins 100 kHz, pour un bobinage de 30 à 50 mm de diamètre entourant la surface extérieure de la gaine, le diamètre de la gaine étant de l'ordre de 20 à 25 mm. 13 15 6. Procédé selon l'une des revendications 3 à 5, caractérisé en ce qu'un inducteur (IND) est disposé autour de la canne, et en ce qu'un déplacement relatif de l'inducteur par rapport à la canne est appliqué, au moins en translation le long de la canne. s 7. Procédé selon la revendication 6, caractérisé en ce que la vitesse du déplacement en translation est comprise entre 100 et 900 mm par minute, pour une puissance injectée par induction comprise entre 1 et 50 kW. 8. Procédé selon l'une des revendications 2 à 7, caractérisé en ce que le traitement 10 thermique met en oeuvre un inducteur (IND) de type solénoïdal. 9. Procédé selon l'une des revendications précédentes, caractérisé en ce qu'il comporte en outre une injection de gaz inerte sur la surface externe de la gaine pour éviter une oxydation suite au traitement thermique. 10. Procédé selon l'une des revendications précédentes, caractérisé en ce qu'il comporte en outre, après le traitement thermique, une étape de refroidissement par soufflerie de fluide (S) sur la surface extérieure de la gaine. 20 11. Procédé selon l'une des revendications précédentes, caractérisé en ce que la surface extérieure de la gaine présente au moins des traces d'écrouissage avant l'étape de traitement thermique. 12. Procédé selon l'une des revendications précédentes, caractérisé en ce que le 25 matériau de la gaine est du type acier inoxydable austénitique écroui. 13. Canne chauffante obtenue par le procédé selon l'une des revendications 1 à 12, caractérisée en ce que la gaine (5) de la canne comporte au moins en sa surface extérieure une épaisseur de matériau recristallisé. 30 14. Canne selon la revendication 13, caractérisée en ce que l'épaisseur est supérieure ou de l'ordre de 1 mm. 15. Canne selon l'une des revendications 13 et 14, caractérisée en ce qu'elle présente 5 une dureté équivalente à une valeur inférieure ou égale à environ 250 Vickers.